Brevet FR2137656A1 — publié le 19721229

La présente invention est relative à des décapants, dissolvants et nettoyants à base de solvants organiques, pouvant contenir éventuellement des substances ccrrosives et saponifiantes envers les peintures à l'huile et les résines aikydes, des mouillants, des lubrifiants ou des combinaisons quelconques de ces substances. On sait déjà ajouter aux décapants de ce genre des agents de rétention pour limiter l'évaporation des solvants contenus dans les décapants. On emploie dans ce but des cires, des éthers cellulosiques, des paraffines et des substances similaires. blairs l'action de ces agents de rétention connus n'est pas toujours satisfaisante. Ils pr & entent souvent l'inconvénient d'être peu solubles dans les solvants ou mélanges de solvants utilisés dans les décapants. On. a découvert qu'on obtenait des décapants, dissol usants et nettoyants à base de solvants organiques contenant des agents de rétention et ne présentant pas ces incenvénients, en utilisant le trioxanne comme agent de rétention. Les agents de rétention connus sont très peu volatils. Il est donc remarquable'que le trioxanne, substance très volatile (tension de vapeur 12,7 mn Hg à 25 C, 31,2 :nm IIg à 37,5 C, 70 mm Hg à 90 C, 759 mm Hg à 114;5 C) et solide à la tempera- ture ordinaire (F = 620C), conui-nl;e comme agent de rétention. L'emploi de trioxanne comme agent de rétention allonge la durée de 11 état gonflé et par suite le temps pendant lequel la couche de vernis peut être détachée du support après le dépôt du décapant, ce qui permet un travail plus économique. L'action décapante n'est pas diminuée par l'addition de trioxanne. Le trioxanne lui-même étant solide à la température ordinaire ne peut pas être utilisé comme décapant, dissolvant ou nettoyant à cette température, mais peut l'être à chaud, au-dessus de son point de fusion (620C) Les décapants, dissolvants et nettoyants de l'invention peuvent contenir comme solvants des hydrocarbures aliphatiques ou aromatiques, des dérivés halogénés, des cétones, des esters, des éthers ou d'autres solvants organiques, ainsi que des mélanges de ces solvants. Le trioxanne se dissout bien dans ces solvants, ce qui est particulièrement avantageux, car on peut l'employer à des concentrations élevées. On utilise généralement 5 à.60 parties, de préférence 10 à 50 parties de trioxanne par 100 parties de décapant. Les décapants, dissolvants et nettoyants de l'invention peuvent ccntenir des substances corrosives et destructrices des couches de vernis, par exemple des substances alcalines telles que la lessive de soude, la lessive de potasse, l'ammoniaque le carbonate de sodium, les angines, etc.. ou des substances acides telles que l'acide acétique, l'acide trichloracétique, l'acide formique etc.., qui saponifient les peintures à l'huile et les résines alkydes, Ils peuvent aussi contenir des mouillants tels que les amines, le monoester butylique de l'éthylène- glycol, les alcools, etc. On peut encore ajouter un abrasif tel que la craie précipitée, ou combiner le trioxanne avec un agent de rétention connu tels que l'éthyl-cellulose. Exemple 1 On dissout le 'trioanne dans les solvants ou mélanges de solvants indiqués sur le tableau 1, de manière à obtenir des solutions fluides, et on dépose ces solutions sur des couches durcies de vernis à hase de résine alkyde. Le vernis gonfle rapidenient et devient mou. On peut alors l'enlever par raclage (début de la période de décapage). Au bout d'un temps déterminé la solution décapante s'évapore et la couche de vernis redevint dure (fin de la période de décapage). Exemple 2 On procède comme dans l'exemple 1, mais les solutions décapantes contiessnnent en outre 5,ó en poids d'éthyl-cellulose, agent de rétention connu. Les proportions des solutions décapantes et les temps de décapage sont indiqués sur le tableau 2. ThEEaU 1 Solution décapante (1) lériode de décapage de la couche de vernis (2) en minu tes à partir du dépôt Début Fin Chlorure de méthylène pébut Fin 1 12 chlorure de méthylène + trioxarme 1,5 35 (rapport 4/1) Chlorure d'éthylène(1,2-dichlor 1 15 éthane) Chlorure d'éthylène + trioxanne 1,5 35 (rapport 4/1) Tétrachlorure de carbone 1,5 20 Tétrachlorure de carbone + trioxanne 0,75 30 (rapport 9/1) Orthoxylène 0,75 70 Orthoxylène + trioxanne (rapport 4/1 0,75 100 Acétate d'éthyle 0,5 50 Acétate d'éthyle + trioxanne 0,5 120 (rapport 4/1) iéthyl-éthyl-cétone ,5 20 Méthyl-éthyl-cétone + trioxanne 0,5 45 (rapport 2/1) Acétone 0,3 10 acétone + trioxanne (rapport 3/1) 0,3 20 (1) Les proportions sont en volume. 2) Résine alkyde. TABEAU 2 Les solutions contiennent 59 en poids d1éthyl-cellulose, agent de rétention connu. Solution Période de décapage de la couche de vernis en minutes à partir du dépôt Début Fin Chlorure de méthylène 1 18 Chlorure de méthylène + trioxanne 2 35 (rapport 4/21) Chlorure d'éthylène (1,2-dichlor- 3 20 éthane) Chlorure d'éthylène + trioxanne 4 70 (rapport 4/1) Tétrachlorure de carbone 1,5 55 Détrachlorure de carbone + trioxanne 0,75 140 (rapport 9/1) Orthoxyl ène 0,75 80 Orthoxylène + trioxanne (rapport 4/1) 0,5 105 Acétate d'éthyle 0,5 60 Acétate d'éthyle + trioxanne 0,75 130 (rapport 4/1) Léthyl-éthyl-cétone 0,5 30 Méthyl-éthyl-cétone + trioxanne 0,5 50 (rapport 2/1) Acétone 0,6 15 Acétone + trioxanne (rapport 3/1) 0,6 25 - : -REVENDICATIONS -: 1 - Décapants, dissolvants et nettoyants à base de solvants organiques, à l'exception des acétals cycliques de diols caractérisés par la présence de 5 à 60 parties en poids, de préférence 10 à 50 parties en poids de trioxanne par 100 parties en poids du mélange. 2 - Décapants, dissolvants et nettoyants conformes à la revendication 1, caractérisé par la présence d'un mélange de trioxanne et d'agents de rétention connus.